СТЕКЛЯННАЯ УПАКОВКА, ОБЕСПЕЧИВАЮЩАЯ ЦЕЛОСТНОСТЬ ЕМКОСТИ

2
1. Емкость, включающая в себя стекло, при этом емкость имеет толщину, первую поверхность и вторую поверхность, стекло имеет первую область под напряжением сжатия, при этом первая область проходит от, по меньшей мере, одной из первой поверхности, и второй поверхности на глубину слоя в стекле, и вторую область под центральным растяжением, при этом вторая область проходит от глубины слоя, и центральное растяжение является большим или равным пороговому напряжению растяжения примерно в 15 МПа, стекло имеет модуль Юнга Е и коэффициент Пуассона ν, и в которой (CT/E) · (t-2DOL)·1-ν)≥3,0 МПа·мкм, где СТ представляет собой центральное растяжение, t представляет собой толщину, и DOL представляет собой глубину слоя.
2. Емкость по п. 1, в которой пороговое напряжение растяжения является достаточным, чтобы обеспечить возможность самораспространения фронта трещины через толщину от первой поверхности до второй поверхности, самораспространение фронта трещины от первой поверхности до второй поверхности дополнительно включает в себя самораспространение фронта трещины вбок, по меньшей мере, по первой поверхности, и самораспространение фронта трещины делает емкость непригодной для использования по ее назначению.
3. Емкость по п. 2, в которой самораспространение фронта трещины от первой поверхности до второй поверхности дополнительно включает в себя разветвление фронта трещины, по меньшей мере, по первой поверхности.
2
4. Емкость по п. 1, в которой (CT/E)·(t-2DOL)·(1-ν)≥9,5 МПа·мкм.
5. Емкость по любому из пп. 1-4, в которой пороговое напряжение растяжения является большим или равным примерно 30 МПа.
6. Емкость по любому из пп. 1-4, в которой напряжение сжатия составляет, по меньшей мере, примерно 200 МПа, и глубина слоя составляет, по меньшей мере, примерно 30 мкм.
7. Емкость по любому из пп. 1-4, в которой толщина составляет вплоть до примерно 6 мм.
8. Емкость по любому из предыдущих пунктов, в которой толщина находится в диапазоне от примерно 0,3 мм до примерно 2,0 мм.
9. Емкость по любому из пп. 1-4, в которой стекло включает в себя ламинат, при этом ламинат включает в себя первое стекло, расположенное на первой поверхности, и второе стекло, расположенное между первым стеклом и второй поверхностью, и по соседству с первым стеклом, и первое стекло имеет первый коэффициент теплового расширения, а второе стекло имеет второй коэффициент теплового расширения, и первый коэффициент теплового расширения является большим, чем второй коэффициент теплового расширения.
10. Емкость по любому из пп. 1-4, в которой стекло включает в себя ламинат, при этом ламинат включает в себя первое стекло, расположенное на первой поверхности, и второе стекло, расположенное между первым стеклом и второй поверхностью, и по соседству с первым стеклом, в которой первое стекло имеет первый
модуль Юнга, а второе стекло имеет второй модуль Юнга, и первый модуль Юнга является большим, чем второй модуль Юнга.
11. Емкость по любому из пп. 1-4, в которой первая область включает в себя высокомодульное покрытие.
12. Емкость по любому из пп. 1-4, в которой стекло включает в себя стекло из щелочного алюмосиликата.
13. Способ изготовления стеклянного изделия, при этом способ включает в себя:
создание стекла, при этом стекло имеет первую поверхность и вторую поверхность, разделенные толщиной;
формирование первой области, на, по меньшей мере, одной поверхности стекла, первая область проходит от, по меньшей мере, одной из первой поверхности, и второй поверхности на глубину слоя в стекле, и первая область находится под напряжением сжатия; и
2
формирование второй области под напряжением растяжения, по меньшей мере, примерно в 15 МПа, при этом вторая область проходит от глубины слоя, стекло имеет модуль Юнга Е и коэффициент Пуассона ν, причем (CT/E)·(t-2DOL)·(1-ν)≥3,0 МПа·мкм, где СТ представляет собой центральное растяжение, t представляет собой толщину, и DOL представляет собой глубину слоя, и центральное растяжение является достаточным, чтобы обеспечить возможность самораспространения фронта трещины от первой поверхности до второй поверхности и вбок, по меньшей мере, по первой поверхности.
14. Способ по п. 13, в котором самораспространение фронта
трещины от первой поверхности до второй поверхности дополнительно включает в себя разветвление фронта трещины, по меньшей мере, по первой поверхности.
15. Способ по п. 13 или 14, в котором самораспространение фронта трещины от первой поверхности до второй поверхности и вбок, по меньшей мере, по первой поверхности делает стеклянное изделие непригодным для использования по его назначению.